(57)【要約】【課題】  海水の取水管、熱交換器等を構成するチタン部材の海水が接する面にフジツボ等の海生生物が付着するのを抑制する方法を提供する。【解決手段】  チタン部材の海水と接する面の一部に、（１）酸化チタンまたは酸化チタンと酸化ルテニウムの被膜を形成させるか、または（２）酸化チタンまたは酸化チタンと酸化ルテニウムの被膜を被覆したチタンシートをガルバニック接触させることを特徴とし、このことによって、酸化チタンまたは酸化チタンと酸化ルテニウムの被膜の部分には海生生物が付着するが、それ以外の部分への付着が抑制される。【選択図】  なし【特許請求の範囲】
【請求項１】
チタン部材の海水と接する面の一部に、（１）酸化チタンまたは酸化チタンと酸化ルテニウムの被膜を形成させるか、または（２）酸化チタンまたは酸化チタンと酸化ルテニウムの被膜を形成したチタンシートをガルバニック接触させることを特徴とする海生生物の付着抑制方法。
【請求項２】
チタン部材の海水と接する面が、海水取水管の外表面である請求項１記載の海生生物の付着抑制方法。
【請求項３】
チタン部材の海水と接する面が、海水熱交換器の鏡板内面である請求項１記載の海生生物の付着抑制方法。
【発明の詳細な説明】
【技術分野】
【０００１】
本発明は、海水の取水管、熱交換器等を構成するチタン部材の海水が接する面にフジツボ等の海生生物が付着するのを抑制する方法に関する。
【背景技術】
【０００２】
海水を使用する機器等の材料として銅合金やＤＰ−３等のステンレス鋼が使用されている。しかし、これらの材料は使用条件によっては隙間腐食等の発生の可能性がある。また、チタンも同様に使用されているが、耐食性に優れる反面、銅合金等に比較してフジツボやムラサキガイ等の海生生物の付着が多くなるという問題を有している。
【０００３】
海生生物の付着抑制方法として、光触媒を被覆する方法（例えば、特許文献１参照。）、アナターゼ型酸化チタンを含有する塗料組成物を塗布して被膜を形成させる方法（特許文献２参照。）等が知られている。
しかしながら、光触媒を被覆する方法は光源を必要とし、外光が届かない機器内部等では改めて光源を設ける必要があり、使用し難い方法である。チタン部材上に酸化チタン等の被膜を形成する方法は、必ずしも海生生物の付着を抑制できず、むしろ増加させることがあった。
【特許文献１】特開平  ８−２２９５４９号公報
【特許文献２】特開平１０−２７９８３９号公報
【発明の開示】
【発明が解決しようとする課題】
【０００４】
本発明の目的は、海水の取水管、熱交換器等を構成するチタン部材の海水が接する面にフジツボ等の海生生物が付着するのを抑制する方法を提供することにある。
【課題を解決するための手段】
【０００５】
本発明者はかかる課題を解決するために、チタン部材への海生生物の付着抑制方法について鋭意検討した結果、チタン部材の海水と接する面の一部に、酸化チタン等の被膜を形成させることによって、または酸化チタン等の被膜を形成したチタンシートをガルバニック接触させることによって、酸化チタン等の被膜部分にはフジツボ等の海生生物が多く付着するが、他のチタン部材への付着は抑制されることを見出し、本発明に至った。
すなわち本発明は、チタン部材の海水と接する面の一部に、（１）酸化チタンまたは酸化チタンと酸化ルテニウムの被膜を形成させるか、または（２）酸化チタンまたは酸化チタンと酸化ルテニウムの被膜を形成したチタンシートをガルバニック接触させることを特徴とする海生生物の付着抑制方法である。
【発明の効果】
【０００６】
本発明の方法によれば、海水の取水管、熱交換器等を構成するチタン部材の海水が接液する面にフジツボ等の海生生物が付着するのを抑制することができる。
【発明を実施するための最良の形態】
【０００７】
本発明においては、チタン部材の海水と接する面の一部に酸化チタンまたは酸化チタンと酸化ルテニウム（以下、酸化チタン等と称する。）の被膜を設ける。直接、チタン部材の海水と接する面の一部に酸化チタン等の被膜を形成しても良いし、酸化チタン等の被膜を形成したチタンシートをチタン部材の海水と接する面の一部にガルバニック接触させてもよい。
【０００８】
酸化チタン等の被膜を形成方法は、特に限定されるものではなく、チタン化合物および／またはルテニウム化合物を含有する塗布溶液を塗布して焼成する等の公知の方法が用いられる。
被膜の厚さは、特に制限されるものではなく、通常、２μｍ程度である。
【０００９】
チタン部材の海水と接する面の一部とは、例えばチタン製の海水取水管の外表面や熱交換器の鏡板内面等である。
海水取水管の外表面に直接、酸化チタン等の被膜を形成させる、または酸化チタン等の被膜を形成したチタンシートをガルバニック接触させることによって、取水管の外表面には海生生物が付着するが、内表面への付着が抑制され、取水管の海生生物による閉塞が起こり難くなる。ガルバニック接触とは、電気的な接触であり、酸化チタンの被膜を形成したチタンシートをチタン部材に直接接触させても良いし、リード線を介して接触させてもよい。
【００１０】
また、海水を冷却媒体とするチタン製の海水熱交換器の場合、鏡板の内面の全面または一部に酸化チタン被膜を形成させる。この際、酸化チタン被膜と熱交換チューブとは電気的に接触させる。または鏡板の内面に酸化チタン等の被膜を形成したチタンシートをガルバニック接触させる。この際、同様に酸化チタン被膜と熱交換チューブとは電気的に接触させる。このことによって、酸化チタン被膜の部分には海生生物が付着するが、熱交換チューブ内への付着が抑制され、熱交換チューブの閉塞が起こり難くなる。
【００１１】
海水取水管や海水熱交換器に限られるものでなく、例えば、海水が連続して通過する途中のチタン製配管に海生生物の付着が多い場合、その上流側にポケットを設け、その内表面に酸化チタン等の被膜を形成するか、酸化チタン等の被膜を形成したチタンシートをガルバニック接触させる。このことによって、ポケット内に海生生物は付着するが、配管内への付着が抑制される。配管内の付着した海生生物の除去は手間がかかるが、ポケット内の海生生物の除去は比較的容易に行うことができる。
【実施例１】
【００１２】
以下、実施例で本発明を詳細に説明するが、本発明はこれら実施例に限定されるものではない。
【００１３】
長さ４５ｍｍ×幅４５ｍｍ×厚さ２ｍｍの下記の試験片をフレームに取付け、海面下約１ｍの海中に所定期間浸漬し、フジツボの付着数を測定した。
測定結果を表１に示す。
[試験片]
（ａ）Ti:
アセトンで脱脂洗浄、酸洗浄したTi試験片。
（ｂ）(RuO2/TiO2)被覆Ti:
アセトンで脱脂洗浄、酸洗浄したTi試験片に、塩化ルテニウム(RuCl3・3H2O)1.00g、テトラ-ｎ-ブチルチタネート(Ti(OC4H3)4)2.68 ml、塩酸（20％）0.4 ml、ｎ-ブチルアルコール6.2 mlからなる塗布液を塗布し、乾燥後、空気雰囲気下に約４５０℃で１０分間焼成した。塗布および焼成を５回繰り返し、(RuO2/TiO2)被覆Tiを作製した。
（ｃ）(TiO2)被覆Ti:
塩化ルテニウムを含まない塗布液を用いた以外は上記(b)と同様にして(TiO2)被覆Tiを作製した。
（ｄ）(RuO2/TiO2)被覆Tiをガルバニック接触させたTi:
上記（ａ）および（ｂ）と同様にして作製したTiと(RuO2/TiO2)被覆Tiを重ね合わせて作製した。
（ｅ）(TiO2)被覆Tiをガルバニック接触させたTi:
上記（ａ）および（ｃ）と同様にして作製したTiと(TiO2)被覆Tiを重ね合わせて作製した。
【００１４】
【表１】
2005161232.tif 000002
(RuO2/TiO2)被覆Tiまたは(TiO2)被覆Tiをガルバニック接触させたTi表面へのフジツボの付着が抑制されている。